본 발명 에 있 어서 , 매우 중요 한 발명 의 구성 요건 이 다 . 템퍼링 마르텐 사이트 를 주상 으로 하 는 것 은 , 본 발명 에서 목적 으로 하 는 소망 하 는 강도 ( 인장 강도 ) 를 확보 하 면서 , 소망 하 는 구멍 확장 성 을 확보 하 기 위해 유효 하 다 . 또한 , 템퍼링 마르텐 사이트 에 퀀칭 마르텐 사이트 를 인접 시킬 수 있 고 , 이 에 따라 , YR 의 제어 가 가능 하 다 . 이 들 효과 를 얻 기 위해서 는 , 템퍼링 마르텐 사이트 의 면적 률 을 75 . 0 ％ 이상 으로 할 필요 가 있 다 . 또한 , 템퍼링 마르텐 사이트 의 면적 률 의 상한 은 , 특별히 한정 하 지 않 지만 , 퀀칭 마르텐 사이트 의 면적 률 및 잔류 오스테나이트 의 면적 률 의 확보 를 위해 , 템퍼링 마르텐 사이트 의 면적 률 은 94 . 0 ％ 이하 가 바람직 하 다 . 따라서 , 템퍼링 마르텐 사이트 의 면적 률 은 75 . 0 ％ 이상 으로 한다 . 바람직 하 게 는 76 . 0 ％ 이상 으로 한다 . 보다 바람직 하 게 는 78 . 0 ％ 이상 으로 한다 . 바람직 하 게 는 94 . 0 ％ 이하 로 한다 . 보다 바람직 하 게 는 92 . 0 ％ 이하 로 한다 . 더욱 바람직 하 게 는 90 . 0 ％ 이하 로 한다 . 또한 , 템퍼링 마르텐 사이트 의 면적 률 은 , 후술 하 는 실시 예 에 기재 된 방법 으로 측정 할 수 있 다 .